(57)【要約】【課題】目隙や突き上げといった問題をなくし、容易な施工方法で壁面を化粧でき、天井と床の継ぎ目も収まりよく施工できる木質樹脂系壁装材を提供すること。【解決手段】矩形板状の木質樹脂系基材上に接着層、強度発現層、化粧層を少なくともこの順に有する木質樹脂系壁装材において、前記強度発現層はその厚みが０．２〜１．０ｍｍでありその曲げ強さが３５〜１００ＭＰａ（ＪＩＳ  Ｋ−７１７１）であり、前記矩形板状の木質樹脂系基材のそれぞれの角部を除いた四辺で、前記接着層と強度発現層と化粧層とを合わせた厚み分が、前記木質樹脂系基材の厚みの半分以上で厚み未満の長さだけ長く設けられており且つ木質樹脂系基材裏面に粘着層を有する事を特徴とする。【選択図】  図１
2011084880.tif 000002
【特許請求の範囲】
【請求項１】
矩形板状の木質樹脂系基材上に接着層、強度発現層、化粧層をこの順に有する木質樹脂系壁装材において、前記強度発現層はその厚みが０．２〜１．０ｍｍでありその曲げ強さが３５〜１００ＭＰａ（ＪＩＳ  Ｋ−７１７１）であり、前記矩形板状の木質樹脂系基材のそれぞれの角部を除いた四辺で、前記接着層と強度発現層と化粧層とを合わせた層部分（厚み分）が、前記木質樹脂系基材の厚みの半分以上で厚み未満の長さだけ長く設けられており且つ木質樹脂系基材裏面に粘着層を有する事を特徴とする木質樹脂系壁装材。
【請求項２】
前記接着層が発泡構造を有していることを特徴とする請求項１に記載の木質樹脂系壁装材。
【発明の詳細な説明】
【技術分野】
【０００１】
本発明は、新築、リフォーム用途に供される木質樹脂系壁装材に関するものであり、特に建具、床、天井との収まりに優れ、突き上げ、目隙の心配が無く、必要に応じて簡単に撤去が可能な木質樹脂系壁装材に関する。
【背景技術】
【０００２】
従来壁装材としては壁紙や化粧板を施工するという形の物が主流で、模様替え等を行なう際に、剥して再び貼りあわせるのは業者に依頼する必要があり、施主が簡単に張り替える事は難しかった。
【発明の概要】
【発明が解決しようとする課題】
【０００３】
本発明はこのような問題点を解決するためになされたものであり、その課題とするところは、目隙や突き上げといった問題をなくし、容易な施工方法で壁面を化粧でき、天井と床の継ぎ目も収まりよく施工できる木質樹脂系壁装材を提供することにある。
【課題を解決するための手段】
【０００４】
本発明はこの課題を解決したものであり、すなわちその請求項１記載の発明は、矩形板状の木質樹脂系基材上に接着層、強度発現層、化粧層を少なくともこの順に有する木質樹脂系壁装材において、前記強度発現層はその厚みが０．２〜１．０ｍｍでありその曲げ強さが３５〜１００ＭＰａ（ＪＩＳ  Ｋ−７１７１）であり、前記矩形板状の木質樹脂系基材のそれぞれの角部を除いた四辺で、前記接着層と強度発現層と化粧層とを合わせた厚み分が、前記木質樹脂系基材の厚みの半分以上で厚み未満の長さだけ長く設けられており且つ木質樹脂系基材裏面に粘着層を有する事を特徴とする木質樹脂系壁装材である。
【０００５】
またその請求項２記載の発明は、前記接着層が発泡構造を持っていることを特徴とする請求項１に記載の木質樹脂系壁装材である。
【発明の効果】
【０００６】
本発明はその請求項１記載の発明により、木質樹脂系基材より出ている化粧層、強度発現層、接着層を内側に折り込むようにして突き付け施工することで木質樹脂系基材が伸張した場合は発泡接着層が伸びを緩和し、基材が収縮した場合は折り込まれた化粧層、強度発現層、接着層が強度発現層の復元性を生かして起き上がる為隙間を発生させる事がないまま、天井や床面の継ぎ目で突きつけ施工でき、収まりが良いという効果を奏する。
【０００７】
さらに木質樹脂系基材裏面の粘着層により施工が簡単で、表面が傷付いた際には容易に交換が可能であり更には模様替え時にも壁下地を傷めずに撤去でき、壁下地を再利用することが可能となる。
【０００８】
またその請求項２記載の発明により、施工現場で基材カットして端部の長さ調整をする場合に、接着層が発泡状態であるため粘着層及び基材層のみ切り込みを入れる事で基材層を容易に除去する事が可能であり、残った化粧層、強度発現層、接着層を折り込むことで突き付け施工して端部を収める事が可能である。これは接着層が発泡状態であるため容易に凝集破壊を起こして剥離するという機能を有したものとなる。
【図面の簡単な説明】
【０００９】
【図１】本発明の木質樹脂系壁装材の一実施例の断面の構造を示す説明図である。
【図２】本発明の木質樹脂系壁装材の一実施例の外観を示す説明図である。
【図３】本発明の木質樹脂系壁装材を施工した状態の断面の構造を示す説明図である。
【図４】本発明の木質樹脂系壁装材における木質樹脂系基材に切り込みを入れて除去する工程の断面の状態を示す説明図である。
【発明を実施するための形態】
【００１０】
以下、本発明を図面に基づき詳細に説明する。図１に本発明の木質樹脂系壁装材の一実施例の断面の構造を示す。木質樹脂系基材１上に接着層２、強度発現層３、化粧層４をこの順に積層し且つ、木質樹脂系基材１裏面に粘着層５を有してなる。
【００１１】
本発明における木質樹脂系基材１としては、合板、無垢板、樹脂板、中密度繊維板、パーティクルボード、繊維含有樹脂板等が選択でき、コスト、性能に見合った基材を利用すればよい。
【００１２】
本発明における接着層２としては、前記木質樹脂系基材１と後述する強度発現層３を接着する性能を有しておればよく、特には発泡しているものを用いるのが好適である。発泡していることで凝集破壊しやすい状態にあることが望ましく、具体的には、ポリウレタン樹脂、尿素樹脂等の反応型接着剤と発泡剤（重曹系発泡剤、アゾジカルボンアミド系発泡剤等）を適宜混合し接着、発泡させればよい。発泡自体は化学反応又は熱分解のどちらでも良いが、発泡倍率に関しては５倍〜１５倍程度で内部凝集力が適度に低下する事が望ましい。５倍以下だと凝集力低下が低く、均一に剥がれにくくなり、１５倍以上だと通常の使用に悪影響をきたす可能性がある。
【００１３】
本発明における強度発現層３としては、表面強度、後述する化粧層４のコシを出す為に必要な層であり、曲げ強さがＪＩＳ  Ｋ−７１７１において３５〜１００ＭＰａであるポリプロピレン等のポリオレフィン系樹脂や、ポリエチレンテレフタレート、ポリブチレンテレフタレート、ポリエチレンナフタレート等のポリエステル系樹脂等が選択でき、耐熱性、屈曲性を考慮するとポリプロピレンが好適である。厚みは０．２〜１．０ｍｍが望ましく、０．２ｍｍより薄いと強度が低く、折り曲げに対する復元力が低くなってしまう。１．０ｍｍより厚いと折り曲げが困難になる。
【００１４】
本発明における化粧層４としては、突板、印刷紙、印刷フィルム等を用いればよく、特に規定はしないが、非塩化ビニル系の物が良い。また表面に保護層をラミネート又は保護コートを塗工してもよい。保護層に用いるのは透明又は半透明の熱可塑性樹脂が好ましい。貼りあわせ方法はドライラミネート、押出ラミネート等、公知の方法を適宜用いればよい。保護コートは熱硬化又は電子線硬化型の樹脂コートを用いれば良く、艶調整の為の添加剤や耐候性維持の為の光安定剤、紫外線吸収剤を適宜添加しても良い。さらに傷付き性の向上として無機、有機添加剤を添加することも公知である。
【００１５】
本発明における粘着層５としてはアクリル系粘着剤を用いた両面テープや粘着付与剤を添加した熱可塑性軟質樹脂を用いる事ができ、熱可塑性軟質樹脂を用いた場合は適度な衝撃吸収性、粘着効果が期待でき、かつ壁下地の不陸吸収効果も期待できる。熱可塑性軟質樹脂層としてはスチレン系エラストマー、オレフィン系エラストマー、エチレン−酢酸ビニル共重合体等があり、特に規定はしない。
【００１６】
粘着付与剤としては、脂肪族系水添タッキフアイヤー、ロジン、またはこれらのエステル化物、脂肪族系石油樹脂、脂環族系石油樹脂、芳香族系石油樹脂、脂肪族成分と芳香族成分の共重合石油樹脂、低分子量スチレン樹脂などのスチレン系タッキフアイヤー、イソプレン系樹脂、テルペン樹脂、など公知の粘着付与剤が用いられる。
【００１７】
図２に本発明の木質樹脂系壁装材の一実施例の外観を示す。矩形板状の木質樹脂系基材のそれぞれの角部を除いた四辺で、前記接着層と強度発現層と化粧層とを合わせた厚み分が、前記木質樹脂系基材の厚みの半分以上で厚み未満の長さだけ長く設けられている。これにより図３に示す本発明の木質樹脂系壁装材を複数隣り合わせに並べて施工した状態の断面でわかるように、前記木質樹脂系基材より長く設けた接着層と強度発現層と化粧層とを合わせた厚み分が圧縮された状態で隣同士の木質樹脂系壁装材の間に挟まれてなる。これにより前記木質樹脂系基材が温度変化により伸縮しても挟まれた接着層と強度発現層と化粧層の伸縮に吸収されるため、木質樹脂系壁装材が突き上がったり、間隙ができたりすることがない。
【００１８】
また前記木質系樹脂基材裏面に粘着層があるため、施工する際は天井若しくは床から貼り付けるだけでよく、施工自体が簡便であり不必要になった際も簡単に撤去できる。
【００１９】
また、図４に示すように、前記矩形板状の木質樹脂系基材１のそれぞれの角部を除いた四辺で、前記接着層２と強度発現層３と化粧層４を合わせた厚み分が、前記木質樹脂系基材１の厚みの半分以上で厚み未満の長さだけ長く設ける方法として、前記矩形板状の木質樹脂系基材１の大きさにあわせて前記接着層２と強度発現層３と化粧層４とを切り合わせてから、前記矩形板状の木質樹脂系基材の四辺を所定寸法のみ切断するという方法があげられるが、この場合、前記矩形板状の木質樹脂系基材１の裏面にある粘着層より切り込みを入れて木質樹脂系基材１を剥がす際に、接着層２が発泡していると凝集破壊により簡単に木質樹脂系基材１のみを剥がすことが可能となる。
【実施例１】
【００２０】
化粧層４として、プライムポリマー（株）製ポリプロピレン樹脂「Ｆ−７０４ＮＰ」を押出機で溶融しフィルム成形を行ない０．１ｍｍのフィルムに成形した後、裏面にコロナ処理で表面活性化した後、二液硬化型ウレタンインキを用いたグラビア法で木目柄を逆刷りした。
【００２１】
強度発現層３として、プライムポリマー（株）製ポリプロピレン樹脂「Ｅ２００ＧＶ」を厚さ０．５ｍｍのシート状に成形し、前記化粧層４と貼り合せる面にコロナ処理で表面活性化を行い、前記化粧層４の木目柄を設けた面に東洋モートン（株）２液硬化型接着剤「ＴＭ−５９３」をグラビアコート法で１０ｇ／ｍ２の厚みで塗工し、強度発現層のコロナ処理面とドライラミネートした。
【００２２】
接着層２として、ＤＩＣ（株）製ＰＵＲ接着剤「タイホースＦＨ−３１５」と重曹を５重量部溶融混合させた発泡接着剤を用い、これを前記強度発現層３の化粧層４と貼り合せた面と逆の面に、ＰＵＲアプリケータで厚さ３０μで塗工し、２５０μの厚みに発泡させた。
【００２３】
木質樹脂系基材１として、厚さ１２ｍｍの構造用合板を用い、これに前記接着層２の側を貼りあわせ反対側に粘着層５として（株）コニシ製両面テープＷＦ００４Ｎを貼りあわせた。このようにして得た化粧版を３５４×１８４４ｍｍサイズにカットした後、ランニングソーの鋸刃突き出し量を１２．５ｍｍに設定して周囲４辺それぞれ１２．５ｍｍずつ木質樹脂系基材１から粘着層５までのみカットし、発泡接着剤層間で剥離、除去した。最後に残った化粧層、強度発現層、接着層のうち、４角の部分を切り欠いて本発明による木質樹脂系壁装材を得た。
【実施例２】
【００２４】
粘着層５として日立化成製ホットメルト接着剤  ハイボンＹＨ−１７０をホットメルト
アプリケーターで０．１ｍｍの厚みで木質樹脂系基材１の裏面に塗工した以外は実施例１と同様にして木質樹脂系壁装材を得た。
【００２５】
＜比較例１＞
強度発現層３として、プライムポリマー（株）製ポリプロピレン樹脂「Ｅ２００ＧＶ」を厚さ１．５ｍｍのシート状に成形し、前記化粧層４と貼り合せる面にコロナ処理で表面活性化を行い、前記化粧層４の木目柄を設けた面に東洋モートン（株）２液硬化型接着剤「ＴＭ−５９３」をグラビアコート法で１０ｇ／ｍ２の厚みで塗工し、強度発現層のコロナ処理面とドライラミネートした。以外は実施例１と同様にして木質樹脂系壁装材を得た
【００２６】
＜比較例２＞
強度発現層３として、プライムポリマー（株）製ポリプロピレン樹脂「Ｅ２００ＧＶ」を厚さ０．１ｍｍのシート状に成形し、前記化粧層４と貼り合せる面にコロナ処理で表面活性化を行い、前記化粧層４の木目柄を設けた面に東洋モートン（株）２液硬化型接着剤「ＴＭ−５９３」をグラビアコート法で１０ｇ／ｍ２の厚みで塗工し、強度発現層のコロナ処理面とドライラミネートした。以外は実施例１と同様にして木質樹脂系壁装材を得た
【００２７】
＜性能評価＞
実施例１、実施例２及び比較例１、比較例２の木質樹脂系壁装材をそれぞれ２１００×３６００の環境試験室壁面に壁紙を貼り合せた石膏ボードを建て付け仮想の壁面とし、２３℃、６５％の雰囲気下で天井から床面まで突き付けで施工し、５℃、２０％１２０時間、４０℃、６０％１２０時間の環境テストを行ない、施工状態の確認をした。
また、試験終了後壁面から壁装材を剥離し、下地状態の確認を行なった。
結果を表１に示す。
【００２８】
【表１】
2011084880.tif 000003
【産業上の利用可能性】
【００２９】
本発明の木質樹脂系壁装材は新築、リフォーム用途に供される壁装材として利用可能である。さらに粘着層による施工の為施工後の撤去作業も容易で、貼りなおしも簡単な事から施工や再施工にかかる工数が大幅に削減できる効果をもたらす。
【符号の説明】
【００３０】
１…木質樹脂系基材
２…接着層
３…強度発現層
４…化粧層
５…粘着層
【図１】
2011084880.tif 000004
【図３】
2011084880.tif 000005
【図４】
2011084880.tif 000006
【図２】
2011084880.tif 000007